(57)【要約】【課題】  ネマチック相の高い上限温度、ネマチック相の低い下限温度、小さな粘度、大きな光学異方性、大きな誘電率異方性（１ｋＨｚおよび２０ＧＨｚ）、大きな比抵抗、紫外線に対する高い安定性、熱に対する高い安定性などの特性において、複数の特性を充足する、ミリ波相またはマイクロ波相アンテナとして用いることができる液晶組成物を提供する。【解決手段】  第一成分として、大きな光学異方性、大きな誘電率異方性を有する特定の化合物を少なくとも２つ、および第二成分として、広いネマチック相を有し、適切な光学異方性の調整ができる特定の化合物を含有し、そして組成物の特性を微調整できるような成分化合物を含有してもよい液晶組成物である。【選択図】  なし【特許請求の範囲】
【請求項１】
第１成分として、式（１−１）で表される化合物から選択された少なくとも１つの化合物および式（１−３）で表される化合物から選択された少なくとも１つの化合物を同時には選択されない、式（１−１）から式（１−４）で表される化合物の群から選択された少なくとも２つの化合物、および第２成分として式（２−１）から式（２−３）で表される化合物の群から選択された少なくとも１つの化合物を含有し、そしてネマチック相を有するミリ波相またはマイクロ波相アンテナ用液晶組成物。
2019143115.tif 000014
2019143115.tif 000015
ここで、Ｒ１、Ｒ２、Ｒ３、Ｒ４、およびＲ５は独立して、炭素数１〜７のアルキルまたは炭素数２〜７のアルケニルであり、Ｌ１、Ｌ２、Ｌ３、Ｌ４、およびＬ５は独立して、水素またはフッ素であり、ｍは０または２である。ここで、Ｌ４およびＬ５は、一方がフッ素であり、他方が水素である。
【請求項２】
第１成分の割合が５０重量％から９５重量％の範囲であり、そして第２成分の割合が５重量％から５０重量％の範囲である請求項１に記載の液晶組成物。
【請求項３】
第３成分として式（３−１）から式（３−５）で表される化合物の群から選択された少なくとも１つの化合物を含有する請求項１または２に記載の液晶組成物。
2019143115.tif 000016
ここで、Ｒ６およびＲ７は独立して、炭素数１〜５のアルキルまたは炭素数２〜５のアルケニルである。
【請求項４】
第１成分の割合が５０重量％から９５重量％の範囲であり、第２成分の割合が５重量％から４０重量％の範囲であり、そして第３成分の割合が５重量％から３０重量％の範囲である請求項３に記載の液晶組成物。
【請求項５】
第４成分として式（５）で表される化合物の群から選択された少なくとも１つの化合物を含有する請求項１から４のいずれか１項に記載の液晶組成物
2019143115.tif 000017
ここで、Ｒ８は炭素数１〜８のアルキルまたは炭素数２〜８のアルケニルであり、Ｒ９は炭素数１〜５のアルキル、炭素数１〜５のアルコキシ、または水素であり、Ｒ１０は独立して炭素数１〜５のアルキルであり、ｎは、１、２、３、または４である。
【請求項６】
第１成分の割合が５０重量％から９５重量％の範囲であり、第２成分の割合が５重量％から４０重量％の範囲であり、第３成分の割合が重量５％から重量３０％であり、そして第４成分の割合が０．００１重量％から５重量％である、請求項５に記載の液晶組成物。
【請求項７】
ネマチック相の上限温度が７０℃以上であり、波長５８９ｎｍにおける光学異方性（２５℃）が０．１６から０．２５の範囲であり、１ｋＨｚの誘電率異方性が４．０から２０．０の範囲であり、そして２０ＧＨｚの誘電率異方性が０．３から３．０の範囲である請求項１から６のいずれか１項に記載の液晶組成物。
【請求項８】
請求項１から７のいずれか１項に記載の液晶組成物を含有するミリ波相またはマイクロ波相アンテナ。
【発明の詳細な説明】
【技術分野】
【０００１】
本発明は、主としてミリ波相またはマイクロ波相アンテナなどに適する液晶組成物およびこの組成物を含有するミリ波相またはマイクロ波相アンテナなどに関する。この組成物はネマチック相および正の誘電率異方性を有する。
【背景技術】
【０００２】
これらのミリ波相またはマイクロ波相アンテナは適切な特性を有する液晶組成物を含有する。この液晶組成物はネマチック相を有する。良好な一般的特性を有するミリ波相またはマイクロ波相アンテナを得るには組成物の一般的特性を向上させる。ネマチック相の温度範囲は、ミリ波相またはマイクロ波相アンテナの使用できる温度範囲に関連する。ネマチック相の好ましい上限温度は７０℃以上であり、そしてネマチック相の好ましい下限温度は−１０℃以下である。
【０００３】
液晶は、外部からのバイアス電界に応じて分子の配向が変化し、誘電率が変化する。この性質を利用すれば、高周波伝送線路の伝送特性を外部から電気的に制御できるマイクロ波デバイスの実現が可能になる。このようなデバイスは、導波管にネマチック液晶を充填した電圧制御ミリ波帯可変移相器や、マイクロストリップ線路の誘電体基板としてネマチック液晶を用いたマイクロ波・ミリ波帯の広帯域可変移相器などが報告されている。
【０００４】
液晶を同軸線路に充填して、その伝搬遅延時間と挿入損を測定する。そして、伝搬遅延時間から液晶の比誘電率を、挿入損から液晶の誘電損を求める。ここで同軸線路の中心胴体と外部導体間にバイアス電圧を印加して液晶の配向を制御することにより、マイクロ波電界に平行な場合の比誘電率εr(‖)、誘電損tanδ(‖)と垂直な場合の比誘電率εr(⊥)、誘電損tanδ(⊥)を測定できる。
従来の組成物は、下記の特許文献１から３に開示されている。
【特許文献１】特開平６−３４０８７８
【特許文献２】特開平７−３００５８５
【特許文献３】特表２０１４−５２９６５８
【０００５】
望ましい高周波アンテナは、使用できる温度範囲が広い、高利得である、低損失である(液晶の誘電損tanδが小さい)などの特性を有するのが望ましい。したがって、組成物の望ましい特性は、ネマチック相の高い上限温度、ネマチック相の低い下限温度、大きな光学異方性、大きな誘電率異方性（１ｋＨｚおよび２０ＧＨｚ）、大きな比抵抗、紫外線に対する高い安定性、熱に対する高い安定性、などである。
【発明の開示】
【発明が解決しようとする課題】
【０００６】
本発明の目的は、ネマチック相の高い上限温度、ネマチック相の低い下限温度、小さな粘度、大きな光学異方性、大きな誘電率異方性（１ｋＨｚおよび２０ＧＨｚ）、大きな比抵抗、紫外線に対する高い安定性、熱に対する高い安定性などの特性において、複数の特性を充足する液晶組成物を提供することである。この目的は、複数の特性に関して適切なバランスを有する液晶組成物を提供することである。この目的は、このような組成物を含有するミリ波相またはマイクロ波相アンテナを提供することでもある。
【課題を解決するための手段】
【０００７】
本発明は、第１成分として、式（１−１）で表される化合物から選択された少なくとも１つの化合物および式（１−３）で表される化合物から選択された少なくとも１つの化合物を同時には選択されない、式（１−１）から式（１−４）で表される化合物の群から選択された少なくとも２つの化合物、および第２成分として式（２−１）から式（２−３）で表される化合物の群から選択された少なくとも１つの化合物を含有し、そしてネマチック相を有するミリ波相またはマイクロ波相アンテナ用液晶組成物、およびこの組成物を含有するミリ波相またはマイクロ波相アンテナである。
2019143115.tif 000002
2019143115.tif 000003
ここで、Ｒ１、Ｒ２、Ｒ３、Ｒ４、およびＲ５は炭素数１〜７のアルキルまたは炭素数２〜５のアルケニルであり、Ｌ１、Ｌ２、Ｌ３、Ｌ４、およびＬ５は独立して水素またはフッ素であり、ｍは０または２である。ここで、Ｌ４およびＬ５は、一方がフッ素であり、他方が水素である。
【発明を実施するための形態】
【０００８】
この明細書における用語の使い方は次のとおりである。本発明の液晶組成物または本発明のミリ波相またはマイクロ波相アンテナをそれぞれ「組成物」または「高周波アンテナ」と略すことがある。「液晶性化合物」は、ネマチック相、スメクチック相などの液晶相を有する化合物、または液晶相を有さないが組成物の成分として有用な化合物を意味する。この有用な化合物は１，４−シクロヘキシレンや１，４−フェニレンのような六員環を含有し、直線状の分子構造を有する。光学活性な化合物は組成物に添加されることがある。この化合物が液晶性化合物であったとしても、ここでは添加物として分類される。式（１）で表される化合物の群から選択された少なくとも１つの化合物を「化合物（１）」と略すことがある。式（１）で表される化合物の群も「化合物（１）」と略すことがある。他の式で表される化合物についても同様である。
【０００９】
ネマチック相の上限温度を「上限温度」と略すことがある。ネマチック相の下限温度を「下限温度」と略すことがある。「比抵抗が大きい」は、組成物が初期段階において室温だけでなく高い温度でも大きな比抵抗を有し、そして長時間使用したあと室温だけでなく高い温度でも大きな比抵抗を有することを意味する。光学異方性などの特性を説明するときは、実施例に記載した方法で測定した値を用いる。「第１成分の割合」は、液晶性化合物の全重量に基づいた重量百分率（重量％）を意味する。第２成分の割合などにおいても同様である。組成物に混合される添加物の割合は、液晶性化合物の全重量に基づいた重量百分率（重量％）を意味する。
【００１０】
下記の化合物（１−１）から化合物（１−４）は、大きな光学異方性、大きな誘電率異方性を有する。この化合物は、ミリ波相またはマイクロ波相アンテナに対する組成物の成分として好ましい。化合物（１−１）は誘電率異方性の大きさよりも周波数特性を良化するのに適しており、化合物（１−３）は周波数特性の良化よりも誘電率異方性をより大きくしたいときに適している。化合物（２−１）から化合物（２−３）を選択し本発明の組成物を完成した。化合物（２−１）から化合物（２−３）は、広いネマチック相を有し、また、適切な光学異方性の調整ができ、化合物（２−３）は、高い上限温度を有する。このような着想に基づいて組成物を調製し、大きな光学異方性、大きな誘電率異方性、高い信頼性、および高い上限温度と低い下限温度などの特性を有する組成物を見出した。組成物の特性を微調整できるような成分化合物をさらに検討し、本発明を補完させた。
【００１１】
2019143115.tif 000004
2019143115.tif 000005
ここで、Ｒ１、Ｒ２、Ｒ３、Ｒ４、およびＲ５は独立して、炭素数１〜７のアルキルまたは炭素数２〜７のアルケニルであり、Ｌ１、Ｌ２、Ｌ３、Ｌ４、およびＬ５は独立して、水素またはフッ素であり、ｍは０または２である。ここで、Ｌ４およびＬ５は、一方がフッ素であり、他方が水素である。
【００１２】
本発明の詳細は、下記の項などのとおりである。
１．第１成分として、式（１−１）で表される化合物から選択された少なくとも１つの化合物および式（１−３）で表される化合物から選択された少なくとも１つの化合物を同時には選択されない、式（１−１）から式（１−４）で表される化合物の群から選択された少なくとも２つの化合物、および第２成分として式（２−１）から式（２−３）で表される化合物の群から選択された少なくとも１つの化合物を含有し、そしてネマチック相を有するミリ波相またはマイクロ波相アンテナ用液晶組成物。
2019143115.tif 000006
2019143115.tif 000007
ここで、Ｒ１、Ｒ２、Ｒ３、Ｒ４、およびＲ５は独立して、炭素数１〜７のアルキルまたは炭素数２〜７のアルケニルであり、Ｌ１、Ｌ２、Ｌ３、Ｌ４、およびＬ５は独立して、水素またはフッ素であり、ｍは０または２である。ここで、Ｌ４およびＬ５は、一方がフッ素であり、他方が水素である場合を除く。
【００１３】
２．第１成分の割合が５０重量％から９５重量％の範囲であり、そして第２成分の割合が５重量％から５０重量％の範囲であることを特徴とする項１に記載の液晶組成物。
【００１４】
３．第３成分として式（３−１）から式（３−５）で表される化合物の群から選択された少なくとも１つの化合物を含有するであることを特徴とする項１または２に記載の液晶組成物。
2019143115.tif 000008
ここで、Ｒ６およびＲ７は独立して、炭素数１〜５のアルキルまたは炭素数２〜５のアルケニルである。
【００１５】
４．第１成分の割合が５０重量％から９５重量％の範囲であり、第２成分の割合が５重量％から４０重量％の範囲であり、そして第３成分の割合が５重量％から３０重量％の範囲である項３に記載の液晶組成物。
【００１６】
５．第４成分が式（５）で表される化合物の群から選択された少なくとも１つの化合物である項１から４のいずれか１項に記載の液晶組成物
2019143115.tif 000009
ここで、Ｒ８は炭素数１〜８のアルキルまたは炭素数２〜８のアルケニルであり、Ｒ９は炭素数１〜５のアルキル、炭素数１〜５のアルコキシ、または水素であり、Ｒ１０は独立して炭素数１〜５のアルキルであり、ｎは、１、２、３、または４である。
【００１７】
６．第１成分の割合が５０重量％から９５重量％の範囲であり、第２成分の割合が５重量％から４０重量％の範囲であり、第３成分の割合が重量５％から重量３０％であり、そして第４成分の割合が０．００１重量％から５重量％である、項５に記載の液晶組成物。
【００１８】
７．ネマチック相の上限温度が７０℃以上であり、波長５８９ｎｍにおける光学異方性（２５℃）が０．１６から０．２４の範囲であり、１ｋＨｚの誘電率異方性が４．０から２０．０の範囲であり、そして２０ＧＨｚの誘電率異方性が０．３から２．０の範囲である項１から６のいずれか１項に記載の液晶組成物。
【００１９】
８．項１から７のいずれか１項に記載の液晶組成物を含有するミリ波相またはマイクロ波相アンテナ。
【００２０】
組成物に混合してもよい添加物を説明する。このような添加物は、光学活性な化合物、色素、酸化防止剤、紫外線吸収剤などである。液晶のらせん構造を誘起してねじれ角を与える目的で光学活性な化合物が組成物に混合される。このような化合物の例は、化合物（６−１）〜（６−４）である。光学活性な化合物の好ましい割合は５％以下である。さらに好ましい割合は０．０１％から２％の範囲である。
【００２１】
2019143115.tif 000010
【００２２】
長期間使用したときの信頼性を維持するために、酸化防止剤が組成物に混合される。酸化防止剤の好ましい割合は、その効果を得るために５０ｐｐｍ以上であり、上限温度を下げないように、または下限温度を上げないように６００ｐｐｍ以下である。さらに好ましい割合は、１００ｐｐｍから３００ｐｐｍである。
2019143115.tif 000011
【００２３】
酸化防止剤の好ましい例は、ｋが１〜９の整数である化合物（７）などである。化合物（５）において、好ましいｋは、１、３、５、７、または９である。さらに好ましいｋは１または７である。ｋが１である化合物（７）は、揮発性が大きいので、大気中での加熱による比抵抗の低下を防止するときに有効である。ｋが７である化合物（７）は、揮発性が小さいので、高周波アンテナを長時間使用したあと、室温だけではなく比較的高い温度でも信頼性を維持するのに有効である。
【００２４】
紫外線吸収剤の好ましい例は、ベンゾフェノン誘導体、ベンゾエート誘導体、トリアゾール誘導体などである。紫外線吸収剤の好ましい割合は、その効果を得るために５０ｐｐｍ以上であり、上限温度を下げないように、または下限温度を上げないように１００００ｐｐｍ以下である。さらに好ましい割合は１００ｐｐｍから１０００ｐｐｍの範囲である。
【００２５】
最後に、組成物の用途を説明する。大部分の組成物は、−１０℃以下の下限温度、７０℃以上の上限温度、そして０．１６〜０．２５の光学異方性を有する。この組成物は、ネマチック相を有する組成物としての使用、光学活性な化合物を添加することによって光学活性な組成物としての使用が可能である。
【００２６】
液晶のような誘電体の誘電率は周波数、温度によって変化する。従ってこれらの誘電的定数の周波数依存性を誘電体の誘電特性と呼んでいる。液晶に交流電場を印加すると、周波数ｆの増加に伴って内部の電気双極子（electric dipole）が電場の変化に追随できなるため、誘電率ε’が低下し，同時に電気伝導度σ’が増加、誘電損失ε”がピークを示すことがあり、この現象が誘電緩和（dielectric relaxation）である。
【００２７】
マイクロ波・ミリ波領域では、測定する周波数領域によって、装置やサンプルの取り
付け方が全く異なる。１０ＧＨｚまでは、電磁場の解析が容易である理由からプローブに開放端同軸型のセルを用い、ネットワークアナライザを中心とした測定系が組まれること
が多く、周波数を掃引することで試料の複素誘電率のスペクトル（誘電緩和スペクトル）
を得る。数１０ＧＨｚ以上では同軸ケーブルではなく導波管を用いる必要がある。誘電率の計算のためには、電磁波が試料に入射するときの境界条件をきちんと決めなければならず、波長が短くなるとその分だけ精密な加工が必要とされる。低い周波数領域では、コンデンサになるようなセルを作って中に試料を挿入し、容量の変化から誘電率を求める。
【００２８】
誘電率の周波数依存性は、液晶に印加する交流電場の周波数の増加に伴って電気双極子が電場の変化に追随できなるから生じるので、構成する成分の環数が少ないほど有利である。また、末端のアルキル基やアルケニル基の炭素数が小さいほど有利な場合があるが、使用できる温度範囲の制約によって、適宜選択される。末端のアルコキシ基やアルケニルオキシ基はアルキル基やアルケニル基に較べてtanδを大きくすることがあり、多量にしようすることは好ましくない
【実施例】
【００２９】
実施例により本発明を詳細に説明する。本発明は下記の実施例によって限定されない。比較例および実施例における化合物は、下記の表１の定義に基づいて記号により表した。
表１において、１，４−シクロヘキシレンおよび１，３−ジオキサン−２，５−ジイルに関する立体配置はトランスである。−ＣＨ＝ＣＨ−の結合基に関する立体配置はトランスである。実施例において記号の後にあるかっこ内の番号は好ましい化合物の番号に対応する。（−）の記号はその他の液晶性化合物を意味する。液晶性化合物の割合（百分率）は、液晶性化合物の全重量に基づいた重量百分率（重量％）である。最後に、組成物の特性値をまとめた。
【００３０】
2019143115.tif 000012
【００３１】
組成物は、液晶性化合物などの成分の重量を測定してから混合することによって調製される。したがって、成分の重量％を算出するのは容易である。しかし、組成物をガスクロマト分析することによって成分の割合を正確に算出するのは容易でない。補正係数が液晶性化合物の種類に依存するからである。幸いなことに補正係数はほぼ１である。さらに、成分化合物における１重量％の差異が組成物の特性に与える影響は小さい。したがって、本発明においてはガスクロマトグラフにおける成分ピークの面積比を成分化合物の重量％と見なすことができる。つまり、ガスクロマト分析の結果（ピークの面積比）は、補正することなしに液晶性化合物の重量％と等価であると考えてよいのである。
【００３２】
試料が組成物のときはそのまま測定し、得られた値を記載した。試料が化合物のときは、１５重量％の化合物および８５重量％の母液晶を混合することによって試料を調製した。測定によって得られた値から外挿法よって化合物の特性値を算出した。外挿値＝（試料の測定値−０．８５×母液晶の測定値）／０．１５。この割合でスメクチック相（または結晶）が２５℃で析出するときは、化合物と母液晶の割合を１０重量％：９０重量％、５重量％：９５重量％、１重量％：９９重量％の順に変更した。この外挿法によって化合物に関する上限温度、光学異方性、粘度、および誘電率異方性の値を求めた。
【００３３】
母液晶の組成は下記のとおりである。
2019143115.tif 000013
【００３４】
特性値の測定は下記の方法にしたがった。それらの多くは、日本電子機械工業会規格（Standard of Electric Industries Association of Japan）ＥＩＡＪ・ＥＤ−２５２１Ｂに記載された方法、またはこれを修飾した方法である。測定に用いたＴＮ素子には、ＴＦＴを取り付けなかった。
【００３５】
ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。
【００３６】
ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを≦−２０℃と記載した。ネマチック相の下限温度を「下限温度」と略すことがある。
【００３７】
光学異方性（屈折率異方性；Δｎ；２５℃で測定）：測定は、波長５８９ｎｍの光を用い、接眼鏡に偏光板を取り付けたアッベ屈折計により行なった。主プリズムの表面を一方向にラビングしたあと、試料を主プリズムに滴下した。屈折率ｎ‖は偏光の方向がラビングの方向と平行であるときに測定した。屈折率ｎ⊥は偏光の方向がラビングの方向と垂直であるときに測定した。光学異方性の値は、Δｎ＝ｎ‖−ｎ⊥、の式から計算した。
【００３８】
誘電率異方性（Δε1；周波数１ｋＨｚ、２５℃で測定）：２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖1）を測定した。この素子にサイン波（０．５Ｖ、１ｋＨｚ）を印加し、２秒後に液晶分子の短軸方向における誘電率（ε⊥1）を測定した。誘電率異方性の値は、Δε1＝ε‖1−ε⊥1、の式から計算した。
【００３９】
誘電率異方性（Δε2；周波数２０ＧＨｚ、２５℃で測定）：液晶を同軸線路に充填して、その伝搬遅延時間と挿入損を測定する。ガラス基板とグランド金属の間に液晶を封入して、液晶層をマイクロストリップ線路の誘電体基板とし、液晶層の厚さを５０μｍ、導体線路幅を１００μｍ、線路長を１９３ｍｍとした。可変遅延線のバイアス電圧(５ｋＨｚのサイン波)を０Ｖppから３０Ｖppに増加させて測定した。伝搬遅延時間から液晶の比誘電率を、挿入損から液晶の誘電損を求める。ここで同軸線路の中心胴体と外部導体間にバイアス電圧を印加して液晶の配向を制御することにより、マイクロ波電界に平行な場合の比誘電率ε‖2と垂直な場合の比誘電率ε⊥2を測定する。誘電率異方性の値は、Δε2＝ε‖2−ε⊥2、の式から計算した。
【００４０】
［比較例１］
特許文献１（特開平６−３４０８７８公報）に開示された組成物から実施例２を選んだ。根拠は、この組成物が化合物（１−２）を含有するからである。この組成物の成分および特性は下記のとおりである。
３−ＨＢＴＢ（Ｆ，Ｆ）−Ｆ                （−）              １５％
４−ＨＢＴＢ（Ｆ，Ｆ）−Ｆ                （−）              １５％
３Ｏ−ＢＢ−Ｃ                            （−）              １０％
５Ｏ−ＢＢ−Ｃ                            （−）              １６％
８Ｏ−ＢＢ−Ｃ                            （−）              １４％
５−ＢＢ−Ｃ                              （１−２）          ２０％
５−ＰｙＢ−Ｃ                            （−）              １０％
ＮＩ＝６８．７℃；Ｔｃ≦−１０℃；Δｎ＝０．１６７；Δε1＝１１．３；Δε2＝０．２
【００４１】
［比較例２］
特許文献２（特開平７−３００５８５公報）に開示された組成物から実施例１を選んだ。根拠は、この組成物が、化合物（１−１）、（１−３）、および（２−１）を含有するからである。この組成物の成分および特性は下記のとおりである。
２Ｏ１−ＢＥＢ（Ｆ）−Ｃ                  （−）              １０％
１Ｖ２−ＢＥＢ（Ｆ，Ｆ）−Ｃ              （１−３）          １０％
３−ＨＢ（Ｆ）−Ｃ                        （１−１）            ５％
３−ＨＢ−Ｃ                              （−）                ８％
３−ＨＨＢ（Ｆ）−Ｃ                      （−）                ７％
３−ＨＨ−４                              （３−１）          １０％
３−ＨＨ−Ｏ２                            （−）                ５％
２−ＢＴＢ−Ｏ１                          （−）              １０％
３−ＨＨＢ−１                            （３−４）          １０％
３−ＨＨＢ−３                            （３−４）          １０％
３−ＨＢ（Ｆ）ＴＢ−２                    （２−１）            ８％
３−ＨＢ（Ｆ）ＴＢ−３                    （２−１）            ７％
ＮＩ＝８８．３℃；Ｔｃ≦０℃；Δｎ＝０．１５１；Δε1＝８．７；Δε2＝０．１
【００４２】
［実施例１］
３−ＨＢ（Ｆ）−Ｃ                        （１−１）            ６％
５−ＢＢ−Ｃ                              （１−２）          ５１％
７−ＢＢ−Ｃ                              （１−２）          ２５％
３−ＢＢＢ−Ｃ                            （１−４）            ８％
３−Ｈ２ＢＴＢ−２                        （２−１）          １０％
ＮＩ＝７３．３℃；Ｔｃ≦−１０℃；Δｎ＝０．２２３；Δε1＝１２．０；Δε2＝０．６
【００４３】
［実施例２］
１Ｖ２−ＨＥＢ（Ｆ，Ｆ）−Ｃ              （−）                ６％
５−ＢＢ−Ｃ                              （１−２）          ５１％
７−ＢＢ−Ｃ                              （１−２）          ２５％
３−ＢＢＢ−Ｃ                            （１−４）            ８％
３−ＢＢ（Ｆ）Ｂ−５                      （２−２）          １０％
ＮＩ＝６９．８℃；Ｔｃ≦−１０℃；Δｎ＝０．２２４；Δε1＝１５．６；Δε2＝０．８
【００４４】
［実施例３］
１Ｖ２−ＨＥＢ（Ｆ，Ｆ）−Ｃ              （−）                ６％
５−ＢＢ−Ｃ                              （１−２）          ５１％
７−ＢＢ−Ｃ                              （１−２）          ２５％
３−ＢＢＢ−Ｃ                            （１−４）            ８％
３−ＨＢＢ（Ｆ）Ｂ−２                    （２−３）            ５％
５−ＨＢＢ（Ｆ）Ｂ−２                    （２−３）            ５％
ＮＩ＝７８．１℃；Ｔｃ≦−１０℃；Δｎ＝０．２２９；Δε1＝１５．０；Δε2＝０．６
【００４５】
［実施例４］
２−ＨＢ（Ｆ）−Ｃ                        （１−１）            ６％
５−ＢＢ−Ｃ                              （１−２）          ４３％
７−ＢＢ−Ｃ                              （１−２）          ２５％
３−ＢＢＢ−Ｃ                            （１−４）            ８％
３−Ｈ２ＢＴＢ−２                        （２−１）          １０％
３−ＨＨ−４                              （３−１）            ３％
３−ＢＢ−１                              （３−３）            ５％
ＮＩ＝７０．６℃；Ｔｃ≦−２０℃；Δｎ＝０．２１８；Δε1＝１１．６；Δε2＝０．５
【００４６】
［実施例５］
Ｖ２−ＨＥＢ（Ｆ，Ｆ）−Ｃ                （−）                ６％
５−ＢＢ−Ｃ                              （１−２）          ４３％
７−ＢＢ−Ｃ                              （１−２）          ２５％
３−ＢＢＢ−Ｃ                            （１−４）            ８％
３−ＨＢＢ（Ｆ）Ｂ−２                    （２−３）            ５％
５−ＨＢＢ（Ｆ）Ｂ−２                    （２−３）            ５％
３−ＨＢ−２                              （３−２）            ３％
３−ＨＨＢ−１                            （３−４）            ５％
ＮＩ＝７８．８℃；Ｔｃ≦−１０℃；Δｎ＝０．２２５；Δε1＝１３．９；Δε2＝０．７
【００４７】
［実施例６］
１Ｖ２−ＢＥＢ（Ｆ，Ｆ）−Ｃ              （１−３）            ６％
５−ＢＢ−Ｃ                              （１−２）          ５１％
７−ＢＢ−Ｃ                              （１−２）          ２５％
３−ＢＢＢ−Ｃ                            （１−４）            ８％
３−ＨＢＢ（Ｆ）Ｂ−２                    （２−３）            ５％
５−ＨＢＢ（Ｆ）Ｂ−２                    （２−３）            ５％
ＮＩ＝７７．９℃；Ｔｃ≦−１０℃；Δｎ＝０．２２９；Δε1＝１５．０；Δε2＝０．６
【００４８】
［実施例７］
Ｖ２−ＢＥＢ（Ｆ，Ｆ）−Ｃ                （１−３）            ６％
５−ＢＢ−Ｃ                              （１−２）          ４３％
７−ＢＢ−Ｃ                              （１−２）          ２５％
３−ＢＢＢ−Ｃ                            （１−４）            ８％
３−ＨＢＢ（Ｆ）Ｂ−２                    （２−３）            ５％
５−ＨＢＢ（Ｆ）Ｂ−２                    （２−３）            ５％
３−ＨＢ−２                              （３−２）            ３％
３−ＨＨＢ−１                            （３−４）            ５％
ＮＩ＝７８．３℃；Ｔｃ≦−１０℃；Δｎ＝０．２２５；Δε1＝１３．９；Δε2＝０．７
【００４９】
［実施例８］
３−ＢＥＢ−Ｃ                            （−）                ６％
５−ＢＢ−Ｃ                              （１−２）          ５１％
７−ＢＢ−Ｃ                              （１−２）          ２５％
３−ＢＢＢ−Ｃ                            （１−４）            ８％
３−Ｈ２ＢＴＢ−２                        （２−１）          １０％
ＮＩ＝７３．８℃；Ｔｃ≦−１０℃；Δｎ＝０．２２８；Δε1＝１２．３；Δε2＝０．６
【００５０】
［実施例９］
５−ＢＢ−Ｃ                              （１−２）          ４９％
７−ＢＢ−Ｃ                              （１−２）          ２５％
６Ｏ−ＢＢ−Ｃ                            （−）                ２％
８Ｏ−ＢＢ−Ｃ                            （−）                ６％
３−ＢＢＢ−Ｃ                            （１−４）            ８％
３−Ｈ２ＢＴＢ−２                        （２−１）          １０％
ＮＩ＝７２．１℃；Ｔｃ≦−２０℃；Δｎ＝０．２２６；Δε1＝１１．６；Δε2＝０．４
【産業上の利用可能性】
【００５１】
本発明の液晶組成物は、ミリ波相またはマイクロ波相アンテナとして用いることができる。